(57)【要約】【課題】重合体粒子をエポキシ樹脂等の重合性有機化合物に効率的に分散でき、貯蔵安定性に優れた樹脂組成物の製造に用いることができ、且つ、弾性率が低く、ガラス転移温度の低下が抑制された成形物の製造に用いることのできる重合体粒子含有分散体の製造方法を提供することにある。【解決手段】本発明は、重合体粒子（Ａ）含有ラテックスと、所定の有機媒体（Ｂ）及び（Ｃ）を混合し、前記重合体粒子（Ａ）含有ラテックスに由来する水層を除去することにより重合体粒子（Ａ）含有分散体を製造する方法であって、前記重合体粒子（Ａ）が、ゴム粒子（ａ）４０．０〜９９．９質量％の存在下に、単独重合体のガラス転移温度が０℃以上のビニル単量体を一種以上含む単量体（ｂ）０．１〜６０．０質量％（但し、（ａ）＋（ｂ）を１００質量％とする）を重合して得られ、前記単量体（ｂ）は、架橋性単量体を０．１〜１０．０ｍｏｌ％含有する。【選択図】なし【特許請求の範囲】
【請求項１】
重合体粒子（Ａ）含有ラテックスと、有機媒体（Ｂ）を混合し、
更に該有機媒体（Ｂ）よりも水に対する溶解度が低い有機媒体（Ｃ）を混合し、
前記重合体粒子（Ａ）含有ラテックスに由来する水層を除去することにより、
前記重合体粒子（Ａ）、前記有機媒体（Ｂ）及び前記有機媒体（Ｃ）からなる重合体粒子（Ａ）含有分散体を製造する方法であって、
前記重合体粒子（Ａ）が、ゴム粒子（ａ）４０．０〜９９．９質量％の存在下に、単独重合体のガラス転移温度が０℃以上のビニル単量体を一種以上含む単量体（ｂ）０．１〜６０．０質量％（但し、（ａ）＋（ｂ）を１００質量％とする）を重合して得られ、
前記単量体（ｂ）は、架橋性単量体を０．１〜１０．０ｍｏｌ％含有する（但し、単量体（ｂ）を１００ｍｏｌ％とする）重合体粒子（Ａ）含有分散体を製造する方法。
【請求項２】
前記重合体粒子（Ａ）含有ラテックスが、乳化重合で得られたものである請求項１に記載の重合体粒子（Ａ）含有分散体の製造方法。
【請求項３】
請求項１又は２に記載の製造方法で得られた重合体粒子（Ａ）含有分散体を、重合性有機化合物と混合した後、前記有機媒体（Ｂ）及び（Ｃ）を含む揮発成分を除去する重合体粒子（Ａ）含有樹脂組成物の製造方法。
【請求項４】
前記重合性有機化合物がエポキシ樹脂である請求項３に記載の重合体粒子（Ａ）含有樹脂組成物の製造方法。
【請求項５】
請求項３又は４に記載の製造方法で得られた重合体粒子（Ａ）含有樹脂組成物を硬化して得られる成形物。
【発明の詳細な説明】
【技術分野】
【０００１】
本発明は、水性ラテックスから重合体粒子を粉体として回収することなく溶媒を有機溶媒に置換することにより重合体粒子含有分散体を製造する方法に関する。
【背景技術】
【０００２】
一般的に反応性基を有する重合性有機化合物の硬化物、例えばエポキシ樹脂の硬化物は、寸法安定性、機械的強度、電気的絶縁特性、耐熱性、耐水性、耐薬品性等の多くの点で優れている。しかしながら、エポキシ樹脂の硬化物は脆性的な性質を示すことから、弾性率の低減が求められている。
【０００３】
これらの問題を解決するための手法の一つとして、エポキシ樹脂中にゴム成分を配合することが試みられている。例えば、特許文献１では、反応性液状ゴム（ＣＴＢＮ等）やニトリルゴムを添加する方法（１）が知られている。
【０００４】
しかし、方法（１）では、反応性液状ゴムが、一旦エポキシ樹脂に溶解した後、硬化時に相分離するという過程を経るため、配合するエポキシ樹脂の種類や硬化条件によって相分離するゴム相の大きさが変化し安定しない。また、ＣＴＢＮでは一部ゴムがエポキシ樹脂に相溶したまま取り残され、系のＴｇが低下するといった問題がある。
【０００５】
そこで、乳化重合、分散重合、懸濁重合に代表される水媒体中の重合方法等を用いて予め粒子状に調製したゴム状重合体を回収し、エポキシ樹脂に添加する種々の方法（２）（特許文献２参照）がある。
【０００６】
しかし、方法（２）のように粒子を一度回収して混合する方法では、例えば凝固法は無機電解質を中心とした凝固剤の使用により凝集体を得る方法であるため、一次粒子でエポキシ樹脂に分散させることが困難である。更に、特許文献３のように、噴霧乾燥により回収した粒子は一次粒子で分散させることは可能であるが、工程が煩雑となるといった問題がある。
【０００７】
そこで、例えば特許文献４では、ゴム状重合体粒子を回収することなく、それらを含有する水媒体からゴム状重合体粒子を有機溶剤に直接転換し、エポキシ樹脂に混合後、揮発成分を留去することでゴム状重合体粒子を含有したエポキシ樹脂組成物を得る方法（３）が開示されている。
【０００８】
方法（３）ではゴム状重合体粒子を回収する必要がないため、効率良くエポキシ樹脂に分散させることができるうえ、洗浄工程を導入することで不純物の低減された組成物を提供することができる。ところが、この文献で使用されるゴム状重合体粒子は、エポキシ樹脂と配合することで経時的に増粘し、貯蔵安定性に劣る可能性がある。また、エポキシ樹脂に膨潤したゴムの一部は、硬化後もエポキシ樹脂と相溶した状態で残るため、得られる成形物のガラス転移温度が低下し、且つ、弾性率が充分に低減しないといった問題がある。
【先行技術文献】
【特許文献】
【０００９】
【特許文献１】特開昭５７−４９６４６号公報
【特許文献２】特開平５−２９５２３７号公報
【特許文献３】国際公開第２００５／０７８０１３号パンフレット
【特許文献４】国際公開第２００４／１０８８２５号パンフレット
【発明の概要】
【発明が解決しようとする課題】
【００１０】
本発明は前記課題を解決するためになされたもので、重合体粒子をエポキシ樹脂等の重合性有機化合物に効率的に分散でき、貯蔵安定性に優れた樹脂組成物の製造に用いることができ、且つ、弾性率が低く、ガラス転移温度の低下が抑制された成形物の製造に用いることのできる重合体粒子含有分散体の製造方法を提供することにある。
【課題を解決するための手段】
【００１１】
本発明は、
重合体粒子（Ａ）含有ラテックスと、有機媒体（Ｂ）を混合し、
更に該有機媒体（Ｂ）よりも水に対する溶解度が低い有機媒体（Ｃ）を混合し、
前記重合体粒子（Ａ）含有ラテックスに由来する水層を除去することにより、
前記重合体粒子（Ａ）、前記有機媒体（Ｂ）及び前記有機媒体（Ｃ）からなる重合体粒子（Ａ）含有分散体を製造する方法であって、
前記重合体粒子（Ａ）が、ゴム粒子（ａ）４０．０〜９９．９質量％の存在下に、単独重合体のガラス転移温度（以下、「Ｔｇ」という。）が０℃以上のビニル単量体を一種以上含む単量体（ｂ）０．１〜６０．０質量％（但し、（ａ）＋（ｂ）を１００質量％とする）を重合して得られ、
前記単量体（ｂ）は、架橋性単量体を０．１〜１０．０ｍｏｌ％含有する（但し、単量体（ｂ）を１００ｍｏｌ％とする）重合体粒子（Ａ）含有分散体を製造する方法である。
【００１２】
また、本発明は、前記の製造方法で得られた重合体粒子（Ａ）含有分散体を、重合性有機化合物と混合した後、前記有機媒体（Ｂ）及び（Ｃ）を含む揮発成分を除去する重合体粒子（Ａ）含有樹脂組成物の製造方法である。重合性有機化合物は、エポキシ樹脂であることが好ましい。
【００１３】
また、本発明は、前記の製造方法で得られた重合体粒子（Ａ）含有樹脂組成物を硬化して得られる成形物である。
【発明の効果】
【００１４】
本発明の製造法を使用することで、グラフト部に架橋構造を導入した重合体粒子を、粉体として回収することなく、効率よくエポキシ樹脂に分散させることができ、エポキシ樹脂に添加後のエポキシ樹脂組成物の増粘を抑制し、作業性を向上させるとともに、得られるエポキシ樹脂成形物のＴｇを下げることなく、弾性率を効率よく低減させることが可能となる。
【発明を実施するための形態】
【００１５】
本発明の重合体粒子（Ａ）は、ゴム粒子（ａ）４０．０〜９９．９質量％の存在下に、単独重合体のＴｇが０℃以上のビニル単量体を一種以上含む単量体（ｂ）０．１〜６０．０質量％（但し、（ａ）＋（ｂ）を１００質量％とする）を重合して得られ、単量体（ｂ）は、架橋性単量体を０．１〜１０．０ｍｏｌ％含有する（但し、単量体（ｂ）を１００ｍｏｌ％とする）。
【００１６】
重合体粒子（Ａ）は、周知の重合方法、例えば、乳化重合、ソープフリー乳化重合等で製造することができる。乳化重合は、得られた粒子が当初より粒子状で得られることが特徴であり、それゆえに重合性有機化合物等の樹脂に添加する場合に良好な分散性が得られる。また、より好ましくは、ソープフリー乳化重合である。ソープフリー乳化重合は、得られる粒子の粒子径が一般の乳化重合に比べ大きいため、総表面積が小さく、エポキシ樹脂等の重合性有機化合物に添加した際、組成物の増粘を更に抑制することが期待できる。
【００１７】
乳化重合に用いる重合開始剤としては、例えば、２，２’−アゾビスイソブチロニトリル、４，４’−アゾビス−（４−シアノバレリックアシッド）等のアゾ系化合物；過硫酸アンモニウム等の過硫酸化合物；ジイソプロピルベンゼンハイドロパーオキサイド、ｐ−メンタンハイドロパーオキサイド、キュメインハイドロパーオキサイド、ｔ−ブチルハイドロパーオキサイド等の有機過酸化物；上記過硫酸系化合物を一成分としたレドックス系開始剤；上記有機過酸化物を一成分としたレドックス系開始剤を使用できる。これらの中でも、不純物金属イオンの合計含有量を容易に少なくできることから、過硫酸アンモニウム、４，４’−アゾビス−（４−シアノバレリックアシッド）を用いることが好ましい。また、本発明の目的を逸脱しない範囲であれば、公知の重合開始剤を併用することもできる。
【００１８】
重合温度は重合開始剤の種類にもよるが、例えば、４０〜９０℃程度の範囲で適宜行なうことができる。
【００１９】
乳化重合に用いる乳化剤としては公知の乳化剤を使用することができる。これはアニオン系乳化剤、カチオン系乳化剤又はノニオン系乳化剤であってもよい。これらのうち、不純物金属イオンの合計含有量を少なくできることから、アニオン系乳化剤又はノニオン系乳化剤を使用することが好ましい。
【００２０】
アニオン系乳化剤としてはアンモニウム塩型アニオン系乳化剤が好ましい。アンモニウム塩型アニオン系乳化剤としては、例えば、ラウリル硫酸アンモニウム塩、アルキルスルホコハク酸アンモニウム塩、アルケニルスルホコハク酸アンモニウム塩が挙げられる。これらのうち、乳化剤の安定性の観点から、ラウリル硫酸アンモニウム塩、ジ−２−エチルヘキシルスルホコハク酸アンモニウム塩が好ましい。
【００２１】
ノニオン系乳化剤としては、乳化重合の安定性の観点から、ポリオキシエチレンモノテトラデシルエーテルが好ましい。
【００２２】
また、本発明の目的を逸脱しない範囲であれば、公知の乳化剤を併用することができる。
【００２３】
これらの乳化剤は、本発明の好ましい実施形態の趣旨から言えば、重合体粒子（Ａ）ラテックスの製造工程において、分散安定性に支障のない範囲で出来る限り少量を使用することがより好ましい。又は、本発明の製造方法の実施工程において、製造されるエポキシ樹脂組成物等の重合性有機化合物の物性に影響を及ぼさない程度の残存量まで、水層に抽出洗浄される性質を有していることがより好ましい。
【００２４】
本発明におけるゴム粒子（ａ）は、Ｔｇが０℃未満のものを指し、ジエン系ゴム、アクリル系ゴム、シリコーン系ゴム又はシリコーン／アクリル系複合ゴムを用いることができる。
【００２５】
ジエン系ゴムは、１，３−ブタジエン、又は１，３−ブタジエンとこれと共重合し得る１種以上のビニル単量体と、を重合して得られるものであり、架橋構造を有する。
【００２６】
ビニル単量体としては、例えば、スチレン、α−メチルスチレン等の芳香族ビニル単量体；メチル（メタ）アクリレート、エチル（メタ）アクリレート、ｎ−ブチル（メタ）アクリレート等のアルキル（メタ）アクリレート；アクリロニトリル、メタクリロニトリル等のシアン化ビニル単量体；メチルビニルエーテル、ブチルビニルエーテル等のビニルエーテル；塩化ビニル、臭化ビニル等のハロゲン化ビニル；塩化ビニリデン、臭化ビニリデン等のハロゲン化ビニリデン；グリシジル（メタ）アクリレート、アリルグリシジルエーテル等のグリシジル基を有するビニル単量体が挙げられる。これらは１種を単独で又は２種以上を併用することができる。
【００２７】
尚、（メタ）アクリレートとは、アクリレート又はメタクリレートを指す。
【００２８】
また、分子量や架橋度を調整するために、第一の架橋性単量体を併用することもできる。第一の架橋性単量体としては、例えば、ジビニルベンゼン、ジビニルトルエン等の多官能芳香族ビニル単量体；エチレングリコールジ（メタ）アクリレート、１，３−ブチレングリコールジ（メタ）アクリレート等の多価アルコールのジ又はトリ（メタ）アクリレート；、アリル（メタ）アクリレート、ジアリルフタレート、トリアリルシアヌレート、トリアリルイソシアヌレート等のジ又はトリアリル化合物が挙げられる。これらは１種を単独で又は２種以上を併用することができる。
【００２９】
ここで、アリル（メタ）アクリレート、ジアリルフタレート、トリアリルシアヌレート、トリアリルイソシアヌレートは、グラフト交叉剤としての役割も有する。
【００３０】
第一の架橋性単量体は、１，３−ブタジエンとビニル単量体の合計（１００質量部）に対して、２０質量部以下の範囲で用いることが好ましく、０．０１〜５質量部の範囲で用いることがより好ましい。
【００３１】
また、連鎖移動剤として、ｔ−ドデシルメルカプタン、ｎ−オクチルメルカプタン、α−メチルスチレン等を使用することができる。
【００３２】
アクリル系ゴムは、アルキル（メタ）アクリレート又はアルキル（メタ）アクリレートと他のビニル単量体とを重合して得られるものであり、架橋構造を有する。
【００３３】
アルキル（メタ）アクリレートとしては、例えば、エチルアクリレート、ｎ−プロピルアクリレート、ｎ−ブチルアクリレート、ｉ−ブチルアクリレート、２−エチルヘキシル（メタ）アクリレート、エトキシエトキシエチルアクリレート、メトキシトリプロピレングリコールアクリレート、４−ヒドロキシブチルアクリレート、ドデシルメタクリレート、ステアリルメタクリレートが挙げられる。これらは１種を単独で又は２種以上を併用することができる。
【００３４】
他のビニル単量体としては、例えば、スチレン、α−メチルスチレン、ビニルトルエン等の芳香族ビニル単量体；アクリロニトリル、メタクリロニトリル等のシアン化ビニル単量体；メタクリル酸変性シリコーン、フッ素含有ビニル単量体等の各種のビニル単量体が挙げられる。これらは１種を単独で又は２種以上を併用することができる。
【００３５】
また、分子量や架橋度を調整するために、第一の架橋性単量体を併用することもできる。
【００３６】
第一の架橋性単量体としては、例えば、ジビニルベンゼン等の多官能芳香族ビニル単量体；エチレングリコールジ（メタ）アクリレート、１，３−ブチレングリコールジ（メタ）アクリレート等の多価アルコールのジ又はトリ（メタ）アクリレート；アリル（メタ）アクリレート；ジアリルフタレート、トリアリルシアヌレート、トリアリルイソシアヌレート等のジ又はトリアリル化合物が挙げられる。これらは１種を単独で又は２種以上を併用することができる。
【００３７】
ここで、アリル（メタ）アクリレート、ジアリルフタレート、トリアリルシアヌレート、トリアリルイソシアヌレートは、グラフト交叉剤としての役割も有する。
【００３８】
第一の架橋性単量体は、アルキル（メタ）アクリレートと他のビニル単量体の合計（１００質量部）に対して、２０質量部以下の範囲で用いることが好ましく、０．０１〜５質量部の範囲で用いることがより好ましい。
【００３９】
上述のアクリル系ゴムは、単層又は２段以上の多層構造を有するものでもよい。また、２種類以上の成分を含み、Ｔｇを２つ以上有するアクリル系複合ゴムでもよい。
【００４０】
シリコーン系ゴムは、ジメチルシロキサン、ビニル重合性官能基を有するシロキサン、シロキサン系架橋剤を重合して得られるものであり、架橋構造を有する。
【００４１】
ジメチルシロキサンとしては、３員環以上のジメチルシロキサン系環状体が挙げられ、３〜７員環のものが好ましい。具体的には、ヘキサメチルシクロトリシロキサン、オクタメチルシクロテトラシロキサン、デカメチルシクロペンタシロキサン、ドデカメチルシクロヘキサシロキサンが挙げられる。これらは１種を単独で又は２種以上を併用することができる。
【００４２】
ビニル重合性官能基を有するシロキサンは、ビニル重合性官能基を有し、且つ、ジメチルシロキサンとシロキサン結合を介して結合し得るものである。ビニル重合性官能基を有するシロキサンとしては、ジメチルシロキサンとの反応性を考慮すると、ビニル重合性官能基を有する各種アルコキシシラン化合物が好ましい。
【００４３】
ビニル重合性官能基を有するシロキサンとしては、例えば、β−メタクリロイルオキシエチルジメトキシメチルシラン、γ−メタクリロイルオキシプロピルジメトキシメチルシラン、γ−メタクリロイルオキシプロピルメトキシジメチルシラン、γ−メタクリロイルオキシプロピルトリメトキシシラン、γ−メタクリロイルオキシプロピルエトキシジエチルシラン、γ−メタクリロイルオキシプロピルジエトキシメチルシラン、δ−メタクリロイルオキシブチルジエトキシメチルシラン等のメタクリロイルオキシシラン；テトラメチルテトラビニルシクロテトラシロキサン等のビニルシロキサン；ｐ−ビニルフェニルジメトキシメチルシラン等のビニルフェニルシラン；γ−メルカプトプロピルジメトキシメチルシラン、γ−メルカプトプロピルトリメトキシシラン等のメルカプトシロキサンが挙げられる。これらは１種を単独で又は２種以上を併用することができる。
【００４４】
シロキサン系架橋剤としては、３官能性又は４官能性のシラン系架橋剤、例えば、トリメトキシメチルシラン、トリエトキシフェニルシラン、テトラメトキシシラン、テトラエトキシシラン、テトラブトキシシランが挙げられる。これらは１種を単独で又は２種以上を併用することができる。
【００４５】
これらを使用することでシリコーン系ゴムを得ることができる。
【００４６】
シリコーン系ゴムの製造方法としては、例えば、ジメチルシロキサン、ビニル重合性官能基を有するシロキサン及びシロキサン系架橋剤を含むシロキサン混合物を乳化剤と水によって乳化させたラテックスを、高速回転による剪断力で粒子化するホモミキサーや、高圧発生機による噴出力で粒子化するホモジナイザー等を使用して粒子化した後、酸触媒を用いて高温下で重合させ、次いでアルカリ性物質により酸を中和することにより行なうことができる。
【００４７】
酸触媒の添加方法としては、シロキサン混合物、乳化剤及び水と共に混合する方法や、シロキサン混合物が粒子化されたラテックスを高温の酸水溶液中に一定速度で滴下する方法等があるが、シリコーン系ゴムの粒子径の制御が容易であることから、シロキサン混合物が粒子化されたラテックスを高温の酸水溶液中に一定速度で滴下する方法が好ましい。
【００４８】
酸触媒としては、例えば、脂肪族スルホン酸、脂肪族置換ベンゼンスルホン酸、脂肪族置換ナフタレンスルホン酸等のスルホン酸類；硫酸、塩酸、硝酸等の鉱酸類が挙げられる。これらは１種を単独で又は２種以上を併用することができる。
【００４９】
重合の停止は、反応液を冷却し、シリコーン系ゴムのラテックスを水酸化ナトリウム、水酸化カリウム、炭酸ナトリウム等のアルカリ性物質により酸を中和することによって行なうことができる。
【００５０】
シリコーン／アクリル系複合ゴムは、上記シリコーン系ゴムにアルキル（メタ）アクリレートゴムを複合化させたものである。シリコーン／アクリル系複合ゴムは、シリコーン系ゴムのラテックス中にアルキル（メタ）アクリレートを添加し、通常のラジカル重合開始剤を作用させて重合することによって調製することができる。
【００５１】
アルキル（メタ）アクリレートを添加する方法としては、シリコーン系ゴムのラテックスと一括で混合する方法と、シリコーン系ゴムのラテックス中に一定速度で滴下する方法がある。
【００５２】
重合体粒子（Ａ）は、ゴム粒子（ａ）のラテックスの存在下に、単独重合体のＴｇが０℃以上のビニル単量体を一種以上含む単量体（ｂ）を添加し、グラフト重合させることによって得ることができる。
【００５３】
なお、以後記載の単独重合体のＴｇの数値は、ＰＯＬＹＭＥＲ  ＨＡＮＤＢＯＯＫ  ＴＨＩＲＤ  ＥＤＩＴＩＯＮ（ＷＩＬＥＹ  ＩＮＴＥＲＳＣＩＥＮＣＥ）に記載の数値を用いた。
【００５４】
単独重合体のＴｇが０℃以上のビニル単量体としては、例えば、スチレン（Ｔｇ：１００℃）、α−メチルスチレン（Ｔｇ：１３６℃）等の芳香族ビニル単量体；メチルメタクリレート（Ｔｇ：１０５℃）、エチルメタクリレート（Ｔｇ：６５℃）等のアルキルメタクリレート；ｔ−ブチルアクリレート（Ｔｇ：７３℃）等のアルキルアクリレート；アクリロニトリル（Ｔｇ：９７℃）、メタクリロニトリル（Ｔｇ：１２０℃）等のシアン化ビニル単量体；グリシジルメタクリレート（Ｔｇ：７４℃）等のグリシジル基を有するビニル単量体；２−ヒドロキシエチルメタクリレート（Ｔｇ：８５℃）等のヒドロキシ基を有するビニル単量体が挙げられる。
【００５５】
単量体（ｂ）は、単独重合体のＴｇが０℃以上のビニル単量体の他に、架橋性単量体（ゴム粒子（ａ）の製造に用いる架橋性単量体と区別するため、「第二の架橋性単量体」ということもある。）を含有する。単量体（ｂ）が第二の架橋性単量体を含有することにより、重合体粒子（Ａ）をエポキシ樹脂に配合した際に、ゴム粒子（ａ）のエポキシ樹脂による膨潤を抑制することができ、エポキシ樹脂組成物の貯蔵安定性を向上させることができる。
【００５６】
第二の架橋性単量体とは、複数のビニル基を有する単量体である。例えば、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート等の多価アルコールのジ又はトリ（メタ）アクリレート；ジビニルベンゼン等の多官能芳香族ビニル単量体；アリル（メタ）アクリレート；ジアリルフタレート、トリアリルシアヌレート、トリアリルイソシアヌレート等のジ又はトリアリル化合物；多官能メタクリル基変性シリコーンが挙げられる。これらは１種を単独で又は２種以上を併用することができる。
【００５７】
単量体（ｂ）は、第二の架橋性単量体を０．１〜１０．０ｍｏｌ％含有する（但し、単量体（ｂ）を１００ｍｏｌ％とする）。第二の架橋性単量体の含有率が０．１ｍｏｌ％以上であれば、エポキシ樹脂組成物の貯蔵安定性が良好となり、１０．０ｍｏｌ％以下であれば、成形物の弾性率低減効果が充分に発現する。
【００５８】
単量体（ｂ）は、第二の架橋性単量体を０．５〜５．０ｍｏｌ％含有することが好ましい。
【００５９】
単量体（ｂ）は、樹脂中での分散性と応力緩和性のバランスより、必要に応じて、２段以上の多段階でグラフト重合することができる。
【００６０】
本発明の重合体粒子（Ａ）は、ゴム粒子（ａ）の存在下に、単独重合体のＴｇが０℃以上のビニル単量体を一種以上含む単量体（ｂ）を重合して得られる重合体粒子であって、（ａ）が４０．０〜９９．９質量％、（ｂ）が０．１〜６０．０質量％（但し、（ａ）＋（ｂ）を１００質量％とする）である。
【００６１】
ここで、（ａ）が７０．０〜９９．９質量％、（ｂ）が０．１〜３０．０質量％の範囲であることが好ましく、（ａ）が９６．０〜９９．９質量％、（ｂ）が０．１〜４．０質量％の範囲であることがより好ましい。
【００６２】
重合体粒子（Ａ）の重合に用いる（ａ）の比率が４０．０質量％以上であれば成形物の弾性率の低減効果が充分に発現し、９９．９質量％以下であれば、エポキシ樹脂組成物の貯蔵安定性が向上する。
【００６３】
本発明は、重合体粒子（Ａ）含有ラテックスと、有機媒体（Ｂ）を混合し、更に該有機媒体（Ｂ）よりも水に対する溶解度が低い有機媒体（Ｃ）を混合し、前記重合体粒子（Ａ）含有ラテックスに由来する水層を除去するもので、有機媒体（Ｂ）混合後、必要であれば水を適量添加してもよい。
【００６４】
本発明で用いる有機媒体（Ｂ）としては、水に対し部分的に溶解性を示す有機媒体であり、１種以上の有機溶媒又はその混合物である。好ましくは、２５℃における水に対する溶解度が９〜４０質量％、より好ましくは１０〜３０質量％であるような有機溶媒又はその混合物である。
【００６５】
有機媒体（Ｂ）としては、例えば、メチルエチルケトン、アセトン、ジエチルケトン、メチルイソブチルケトン等のケトン類；酢酸メチル、酢酸エチル、酢酸プロピル、酢酸ブチル等のエステル類；エタノール、（イソ）プロパノール、ブタノール等のアルコール類；テトラヒドロフラン、テトラヒドロピラン、ジオキサン、ジエチルエーテル等のエーテル類；ベンゼン、トルエン、キシレン等の芳香族炭化水素類；塩化メチレン、クロロホルム等のハロゲン化炭化水素類から選ばれる１種以上の有機溶媒又はその混合物が挙げられる。
【００６６】
有機媒体（Ｂ）の量は、重合体粒子（Ａ）の種類や、重合体粒子（Ａ）含有ラテックス中に含まれる重合体粒子（Ａ）の量によっても変化し得るが、重合体粒子（Ａ）含有ラテックス１００質量部に対し、５０〜３５０質量部が好ましく、５０〜２００質量部がより好ましい。
【００６７】
本発明で用いる有機媒体（Ｃ）としては、有機媒体（Ｂ）よりも水に対する溶解度が低い有機媒体であり、１種以上の有機溶媒又はその混合物である。好ましくは、２５℃における水に対する溶解度が８質量％以下、より好ましくは６質量％以下、更に好ましくは４質量％以下であるような有機溶媒又はその混合物である。水に対する有機媒体（Ｃ）の溶解度が上記範囲であることにより、有機層と水層の分離を促す効果を充分なものとし易い。
【００６８】
有機媒体（Ｃ）としては、例えば、ジエチルケトン、メチルイソブチルケトン等のケトン類；酢酸エチル、酢酸プロピル、酢酸ブチル等のエステル類；ジエチルエーテル、ブチルエーテル等のエーテル類；ベンゼン、トルエン、キシレン等の芳香族炭化水素類；ヘキサン等の脂肪族炭化水素類；塩化メチレン、クロロホルム等のハロゲン化炭化水素類から選ばれる１種以上の有機溶媒又はその混合物が挙げられる。
【００６９】
有機媒体（Ｃ）は有機媒体層と水層の分離を促す効果のある範囲の量で使用でき、用いる有機媒体（Ｂ）より１．５倍以上使用することが好ましい。
【００７０】
本発明で用いる有機媒体（Ｂ）と有機媒体（Ｃ）の組み合わせとしては、例えば、メチルエチルケトンとメチルイソブチルケトンの組み合わせが挙げられるが、本発明はこれに限定されるものではなく、公知のものを使用することができる。
【００７１】
また、不純物の除去を完全に行ないたい場合は、有機媒体（Ｂ）及び（Ｃ）と混合後、水層を除去した後に、再び同様の操作を繰り返すことができる。
【００７２】
重合体粒子（Ａ）に有機媒体（Ｂ）を混合する温度は、有機溶媒（Ｂ）の種類によって水への部分溶解性が変化し、有機層と水層の分離に影響し得るため、本発明の効果を損なわない範囲に設定することが望ましい。また、このような性質を利用し、温度を適宜設定することで有機層と水層の分離を好ましい状態にすることもできる。
【００７３】
本発明の重合体粒子（Ａ）含有分散体は、重合体粒子（Ａ）含有ラテックスと、有機媒体（Ｂ）を混合し、更に該有機媒体（Ｂ）よりも水に対する溶解度が低い有機媒体（Ｃ）を混合し、前記重合体粒子（Ａ）含有ラテックスに由来する水層を除去したものであり、水分が０．２質量％以下であることが好ましく、０．１質量％以下であることがより好ましい。
【００７４】
また、本発明において、前記重合体粒子（Ａ）含有分散体と重合性有機化合物とを混合した後、前記有機媒体（Ｂ）及び（Ｃ）を含む揮発成分を除去することにより、重合体粒子（Ａ）が重合性有機化合物に分散した重合体粒子（Ａ）含有樹脂組成物を調製することができる。重合体粒子（Ａ）含有樹脂組成物の例としては、重合性有機化合物をエポキシ樹脂とした場合の重合体粒子（Ａ）含有エポキシ樹脂組成物が挙げられる。このときの揮発成分は、１．５質量％以下であることが好ましく、１．０質量％以下であることがより好ましい。
【００７５】
重合性有機化合物としては、エポキシ樹脂が好ましい。エポキシ樹脂としては、分子中にエポキシ結合を少なくとも２個有するものであれば分子構造、分子量等に特に制限はない。例えば、ジシクロペンタジエン型、クレゾールノボラック型、フェノールノボラック型、ビスフェノール型、ビフェニル型が挙げられる。これらは１種を単独で又は２種以上を併用することができる。
【００７６】
エポキシ樹脂の硬化に用いる硬化剤としては、例えば、フェノールノボラック樹脂やクレゾールノボラック樹脂等のフェノール系硬化剤、アミン系硬化剤又は酸無水物硬化剤が挙げられる。これらは１種を単独で又は２種以上を併用することができる。
【００７７】
使用量については特に制限はないが、エポキシ基の硬化の化学量論量を加えることが適当である。
【００７８】
フェノール系硬化剤としては公知の各種のものが使用できる。例えば各種フェノール類とホルムアルデヒド又はＣ２以上のアルデヒドから誘導されるレゾール型又はノボラック型フェノール系硬化剤が挙げられる。これらフェノール系硬化剤は、乾性油、キシレン樹脂、メラミン樹脂等で変性されたものであってもよい。ノボラック型フェノール系硬化剤の場合は、通常ヘキサミン等のポリアミン、エポキシ樹脂、イソシアネート化合物、ポリホルムアルデヒド化合物、又はレゾール型フェノール樹脂等の硬化剤を更に併用することができる。
【００７９】
重合体粒子（Ａ）含有エポキシ樹脂組成物において、重合体粒子（Ａ）の含有量は、エポキシ樹脂１００質量部に対して０．５〜８０質量部が好ましく、１．０〜７０質量部がより好ましく、３．０〜６０質量部が更に好ましく、３．０〜５０質量部が特に好ましい。
【００８０】
重合体粒子（Ａ）の含有量がエポキシ樹脂１００質量部に対して０．５質量部以上であれば、重合体粒子（Ａ）含有エポキシ樹脂組成物の成形物の弾性率低減効果が充分に発現し、８０質量部以下であれば、重合体粒子（Ａ）含有エポキシ樹脂組成物の粘度が著しく増大することもなく、取り扱い性に優れる。
【００８１】
更に、得られた重合体粒子（Ａ）含有樹脂組成物（例えばエポキシ樹脂組成物）は、重合性有機化合物（例えばエポキシ樹脂）にて適宜所望の重合体粒子（Ａ）の含有量となるよう希釈して使用される、いわゆるマスターバッチとして使用することも可能である。希釈に使用する重合性有機化合物（例えばエポキシ樹脂）は、該組成物の重合性有機化合物（例えばエポキシ樹脂）と同一のものでも、必要に応じて異なった種類のものでもよい。
【００８２】
重合体粒子（Ａ）含有分散体を、エポキシ樹脂等の重合性有機化合物と混合する操作は、特別な装置又は方法を使用することなく、周知の方法で実施可能である。例えば、エポキシ樹脂を有機溶剤に溶解する際に使用されるような方法や条件で実施可能である。しかも、これら一連の操作において、重合体粒子（Ａ）は不可逆な凝集を起こさず、エポキシ樹脂との混合の前後において、重合体粒子（Ａ）は良好な分散状態を維持している。好ましい本発明の形態においては、重合体粒子（Ａ）は重合体粒子（Ａ）含有分散体とエポキシ樹脂との混合の前後で、実質的に一次粒子で独立分散した状態を維持している。
【００８３】
次に、重合体粒子（Ａ）分散体及びエポキシ樹脂等の重合性有機化合物からなる混合物から、有機媒体（Ｂ）及び（Ｃ）を主体とする揮発成分を除去する方法としては、周知の方法が適用できる。例えば、槽内に該混合物を仕込み、加熱して常圧又は減圧下に揮発成分を留去する回分式の方法、槽内で乾燥ガスと該混合物を接触させる方法、薄膜式蒸発機を用いる連続式の方法、脱揮装置を備えた押出機又は連続式攪拌槽を用いる方法が挙げられるが、これらに限定されるものではない。揮発成分を除去する際の温度や所要時間等の条件は、エポキシ樹脂等の重合性有機化合物が反応したり、品質を損なわない範囲で適宜選択することができる。
【００８４】
また、重合体粒子（Ａ）含有エポキシ樹脂組成物等の重合体粒子（Ａ）含有樹脂組成物の最終使用形態によっては、有機媒体（Ｂ）及び（Ｃ）を除去せず、含んだままでも用いることが可能である。このような場合も同様に、重合体粒子（Ａ）が凝集することなく、残存する有機媒体（Ｂ）及び（Ｃ）の混合有機媒体にエポキシ樹脂等の重合性有機化合物が溶解した溶液に対して、良好に分散した状態を得ることができる。重合性粒子（Ａ）含有樹脂組成物（例えば重合性粒子（Ａ）含有エポキシ樹脂組成物）に残存する有機媒体（Ｂ）及び（Ｃ）の量は、使用目的に応じて、問題のない範囲で適宜選択できる。
【００８５】
このように、本発明では、ラテックスから重合体粒子（Ａ）を粉体として回収することなく、有機媒体中に安定に分散された重合体粒子（Ａ）含有分散体とすることにより、強力な機械的撹拌等を必要とせず、重合体粒子（Ａ）を良好な分散状態を維持したままで得ることができる。更に、得られた重合体粒子（Ａ）含有分散体をエポキシ樹脂等の重合性有機化合物と混合することで、重合体粒子（Ａ）を組成物中に均一に分散させることができる。更に、操作に際しては、不純物金属イオンである無機電解質を中心とした凝固剤の添加を行なう必要が無く、且つ、重合体粒子（Ａ）含有ラテックスに添加されている乳化剤、重合開始剤等の夾雑物を容易に低減あるいは除去できる。
【００８６】
本発明では、グラフト部に架橋構造を導入した重合体粒子（Ａ）を使用することで、エポキシ樹脂に添加した際の、エポキシ樹脂組成物の増粘を抑制し、得られる成形物のＴｇの低下を抑制し、効果的な弾性率の低減を達成することができる。
【００８７】
本発明の方法によって製造された重合体粒子（Ａ）含有樹脂組成物（例えばエポキシ樹脂組成物）は、塗料、コーティング剤、航空機部品、スポーツ用品、繊維強化複合材料又はフィラー強化複合材料等の構造材料、接着剤、固着材料、半導体封止剤又は電子回路基板等の電子材料等の、エポキシ樹脂が通常使用される各種の用途に幅広く利用が可能である。
【実施例】
【００８８】
以下、実施例で本発明を具体的に説明するが、本発明はこれらに限定されない。尚、断りがない場合、実施例及び比較例の「部」は「質量部」、「％」は「質量％」を表す。
略号はそれぞれ下記の物質を示す。
ＭＥＫ  ：メチルエチルケトン
ＭＩＢＫ：メチルイソブチレンケトン
【００８９】
尚、使用したジビニルベンゼンは５７％のものを使用し、残りの４３％はスチレンとして換算した。
【００９０】
先ず、本実施例中に記載の分析測定方法について以下に説明する。
【００９１】
［１］重合体粒子（Ａ）の平均粒子径
重合体粒子（Ａ）の平均粒子径は、レーザー回折散乱式粒度分布装置（株）堀場製作所製ＬＡ−９１０Ｗ（商品名）を用い、ラテックス粒子径として体積平均一次粒子径（Ｄｖ）を測定した。平均径としてはメジアン径を用いた。重合体粒子（Ａ）のラテックス試料濃度は、装置に付属の散乱光強度モニターにおいて適正範囲となるよう適宜調整した。
【００９２】
［２］含水率
重合体粒子（Ａ）含有ラテックスを、有機媒体（Ｂ）及び（Ｃ）に混合し、前記重合体粒子（Ａ）含有ラテックスに由来する水層を除去した重合体粒子（Ａ）含有分散体の含水率を、カールフィッシャー（ＫＦ）法により定量した。
【００９３】
＜ＫＦ法条件＞
測定法  ：電量滴定法
装置    ：ＭＫＣ−５１０Ｎ（京都電子工業（株）製）
測定範囲：１０μｇ〜１００ｍｇ（試料量はこの範囲内で加減した。）
制御方式：定電流パルス時間制御
終点検出：交流分極法
陰極液  ：「アクアミクロン  ＣＸＵ」（商品名、三菱化学社製）
陽極液  ：「アクアミクロン  ＡＫＸ」  （ケトン用）（商品名、三菱化学社製）
【００９４】
重合体粒子（Ａ）含有分散体の含水率を、以下の基準に基づいて評価した。
○：０．１％未満
△：０．１％以上０．２％未満
×：０．２％以上
【００９５】
［３］エポキシ樹脂組成物中の揮発成分留去
実施例及び比較例において、エポキシ樹脂組成物を得るために、有機媒体を１００℃６時間１０-1Ｐａで減圧留去した。その後、１８０℃のオーブンにて２０分乾燥させ、重量減少を計算し、揮発成分とした。
【００９６】
エポキシ樹脂組成物中の揮発成分の含有率を、以下の基準に基づいて評価した。
○：１．０％未満
△：１．０％以上１．５％未満
×：１．５％以上
【００９７】
［４］エポキシ樹脂組成物の貯蔵安定性
＜初期粘度の測定＞
得られたエポキシ樹脂組成物を２５℃に調温した後、ＢＭ型粘度計（東京計器（株）製Ｂ型粘度計、ローターＮｏ．４、回転数６０ｒｐｍ）を用いて粘度を測定した。これを初期粘度として用いた。
【００９８】
＜１００時間後の粘度の測定＞
得られたエポキシ樹脂組成物を４０℃の恒温水槽に１００時間保管した後、取り出して２５℃に調温し、初期粘度の測定と同様にＢＭ型粘度計を用いて粘度を測定した。ここで、「１００時間後の粘度」と「初期粘度」より増粘比を算出し、貯蔵安定性（４０℃）の指標とした。
［増粘比］＝［１００時間後の粘度］／［初期粘度］
【００９９】
エポキシ樹脂組成物の貯蔵安定性を、以下の基準に基づいて評価した。
◎：１．１０未満
○：１．１０以上１．２０未満
×：１．２０以上
【０１００】
［５］エポキシ樹脂組成物の硬化
実施例及び比較例でそれぞれ得られたエポキシ樹脂組成物１１０ｇ又は１２０ｇと硬化剤としてＭＨ−７００（日本理化学（株）製）８５ｇ、硬化促進剤としてＮ−ベンジル−２−メチルイミダゾール（東京化成工業（株）製）１．２５ｇを混合した。この混合物を１５０ｍｍ×１５０ｍｍ×３ｍｍ寸法の型に注型後、ギアオーブンにて８０℃で２時間保持して予備硬化させ、その後１２０℃で６時間保持して硬化させ、硬化成形物を得た。
【０１０１】
[６]重合体粒子（Ａ）含有エポキシ樹脂成形物の弾性率
得られた成形物を１０ｍｍ×６０ｍｍ×３ｍｍに切断（ＪＩＳ  Ｋ−７１７１）し、恒温恒湿室（温度：２３℃、湿度：５０％）で２４時間以上静置した後、分析装置ＳＴＲＯＧＲＡＰＨ−Ｔ（商品名、（株）東洋精機製作所製）で荷重レンジ４９０Ｎ（５０ｋｇｆ）、試験速度１ｍｍ／分で測定した。
【０１０２】
成形物の弾性率を、以下の基準に基づいて評価した。
○：２３００未満
△：２３００以上２５００未満
×：２５００以上
【０１０３】
[７]重合体粒子（Ａ）含有エポキシ樹脂成形物のＴｇ
得られた成形物を１０ｍｍ×６０ｍｍ×３ｍｍに切断し、恒温恒湿室（温度：２３℃、湿度：５０％）で２４時間以上静置した後、以下の条件で測定し、ｔａｎδの最大値から、Ｔｇを求めた。
装置：ＤＭＳ６１００（商品名、セイコーインスツル（株）製）
試験モード：両手持ち曲げ
温度：３０℃→２１０℃（昇温速度２℃／分）
【０１０４】
成形物のＴｇを、以下の基準に基づいて評価した。
◎：１５０℃以上
○：１４５℃以上１５０℃未満
×：１４５℃未満
【０１０５】
［８］透過型電子顕微鏡による重合体粒子（Ａ）の分散状態の観察
得られた成形物の一部を切り出し、四酸化オスミウムで重合体粒子（Ａ）を染色処理した後に薄片を切り出し、透過型電子顕微鏡（日本電子（株）製、ＪＥＭ−１２００ＥＸ（商品名））を用いて５０００〜１００００倍でエポキシ樹脂組成物の硬化物中の重合体粒子（Ａ）の分散状態を確認した。３つ以上の粒子が隣接している場合は凝集物とした。
【０１０６】
重合体粒子（Ａ）の分散状態を、以下の基準に基づいて評価した。
○：凝集物が全体の７０％未満
△：凝集物が全体の７０％以上９０％未満
×：凝集物が全体の９０％以上
【０１０７】
（製造例１）重合体粒子（Ａ１）含有ラテックスの製造方法
温度計、窒素導入管、冷却管及び攪拌装置を備えたセパラブルフラスコに、脱イオン水９４．７７部、ｎ−ブチルアクリレート４．９５部、アリルメタクリレート０．０５部を投入した。このセパラブルフラスコに窒素気流を通じることによりフラスコ内雰囲気の窒素置換を行ない、窒素雰囲気中、２５０ｒｐｍで撹拌しながら８０℃に昇温した。
【０１０８】
次に、予め調製した過硫酸アンモニウム０．１０部、脱イオン水６．２５部の溶液を一括投入し、６０分間保持し第一段目のソープフリー乳化重合を行なった。
【０１０９】
次に、ｎ−ブチルアクリレート９０．７３部、アリルメタクリレート２．２７部、ジ−２−エチルヘキシルスルホコハク酸アンモニウム０．９８部、脱イオン水４６．５部の混合液を２９４分かけて滴下、１時間保持し、第二段目の乳化重合を行ない、ゴム粒子（ａ１）ラテックスを得た。
【０１１０】
得られたゴム粒子（ａ１）ラテックスに、メチルメタクリレート１．９８部、ｎ−ブチルアクリレート０．０２部、ジ−２−エチルヘキシルスルホコハク酸アンモニウム０．０２部、脱イオン水１部の混合液を６分かけて滴下、１時間保持後、乳化重合を終了し、重合体粒子（Ａ１）含有ラテックスを得た。ラテックス中の重合体粒子（Ａ１）の平均粒子径は６３８ｎｍであった。
【０１１１】
（製造例２）重合体粒子（Ａ２）含有ラテックスの製造方法
製造例１と同様にして、ゴム粒子（ａ１）ラテックスを得た。
【０１１２】
得られたゴム粒子（ａ１）ラテックスに、メチルメタクリレート１．９７部、ｎ−ブチルアクリレート０．０１７部、アリルメタクリレート０．０１３部、ジ−２−エチルヘキシルスルホコハク酸アンモニウム０．０２部、脱イオン水１部の混合液を６分かけて滴下、１時間保持後、乳化重合を終了し、重合体粒子（Ａ２）含有ラテックスを得た。ラテックス中の重合体粒子（Ａ２）の平均粒子径は６３９ｎｍであった。
【０１１３】
（製造例３）重合体粒子（Ａ３）含有ラテックスの製造方法
製造例１と同様にして、ゴム粒子（ａ１）ラテックスを得た。
【０１１４】
得られたゴム粒子（ａ１）ラテックスに、メチルメタクリレート１．９５８部、ｎ−ブチルアクリレート０．０１６部、アリルメタクリレート０．０２６部、ジ−２−エチルヘキシルスルホコハク酸アンモニウム０．０２部、脱イオン水１部の混合液を６分かけて滴下、１時間保持後、乳化重合を終了し、重合体粒子（Ａ３）含有ラテックスを得た。ラテックス中の重合体粒子（Ａ３）の平均粒子径は６６２ｎｍであった。
【０１１５】
（製造例４）重合体粒子（Ａ４）含有ラテックスの製造方法
製造例１と同様にして、ゴム粒子（ａ１）ラテックスを得た。
【０１１６】
得られたゴム粒子（ａ１）ラテックスに、メチルメタクリレート１．９２部、ｎ−ブチルアクリレート０．０１８部、アリルメタクリレート０．０６２部、ジ−２−エチルヘキシルスルホコハク酸アンモニウム０．０２部、脱イオン水１部の混合液を６分かけて滴下、１時間保持後、乳化重合を終了し、重合体粒子（Ａ４）含有ラテックスを得た。ラテックス中の重合体粒子（Ａ４）の平均粒子径は６５７ｎｍであった。
【０１１７】
（製造例５）重合体粒子（Ａ５）含有ラテックスの製造方法
製造例１と同様にして、ゴム粒子（ａ１）ラテックスを得た。
【０１１８】
得られたゴム粒子（ａ１）ラテックスに、メチルメタクリレート１．８６部、ｎ−ブチルアクリレート０．０１６部、アリルメタクリレート０．１２４部、ジ−２−エチルヘキシルスルホコハク酸アンモニウム０．０２部、脱イオン水１部の混合液を６分かけて滴下、１時間保持後、乳化重合を終了し、重合体粒子（Ａ５）含有ラテックスを得た。ラテックス中の重合体粒子（Ａ５）の平均粒子径は６３９ｎｍであった。
【０１１９】
（製造例６）重合体粒子（Ａ６）含有ラテックスの製造方法
製造例１同様にして、第一段目のソープフリー乳化重合を行なった。
【０１２０】
次に、２−エチルヘキシルアクリレート９１．４部、アリルメタクリレート１．６部、ジ−２−エチルヘキシルスルホコハク酸アンモニウム０．９８部、脱イオン水４６．５部の混合液を２９４分かけて滴下、１時間保持し、第二段目の乳化重合を行ない、ゴム粒子（ａ２）ラテックスを得た。
【０１２１】
得られたゴム粒子（ａ２）ラテックスに、メチルメタクリレート１．９５８部、ｎ−ブチルアクリレート０．０１６部、アリルメタクリレート０．０２６部、ジ−２−エチルヘキシルスルホコハク酸アンモニウム０．０２部、脱イオン水１部の混合液を６分かけて滴下、１時間保持後、乳化重合を終了し、重合体粒子（Ａ６）含有ラテックスを得た。ラテックス中の重合体粒子（Ａ６）の平均粒子径は６４９ｎｍであった。
【０１２２】
（製造例７）重合体粒子（Ａ７）含有ラテックスの製造方法
オクタメチルシクロテトラシロキサン９６．０部、γ―メタクリロイルオキシプロピルジメトキシメチルシラン２．０部及びテトラエトキシシラン２．０部を混合して、シロキサン系混合物１００部を得た。これにドデシルベンゼンスルホン酸ナトリウム１．０部を溶解した脱イオン水１５０部を添加し、ホモミキサーにて１００００ｒｐｍで５分間攪拌した後、ホモジナイザーに２０ＭＰａの圧力で３回通し、安定な予備混合オルガノシロキサンラテックスを得た。
【０１２３】
上記のラテックスを、温度計、冷却管及び攪拌装置を備えたセパラブルフラスコに入れ、硫酸０．２部と脱イオン水３０．０部との混合物を３分間にわたり投入した。この水溶液を８０℃にて加熱した状態で６時間温度を維持し、冷却した。次いで、この反応物を水酸化ナトリウム水溶液で中和し、ゴム粒子（ａ３）ラテックスを得た。得られたゴム粒子（ａ３）ラテックスを１８０℃で３０分乾燥して固形分を求めたところ、固形分２９．４２％であった。また、ラテックス中のゴム粒子（ａ３）の平均粒子径は４１３．７ｎｍであった。
【０１２４】
得られたゴム粒子（ａ３）ラテックス３３３．１１部（ポリマー換算で９８．０部）を、温度計、窒素導入管、冷却管及び攪拌装置を備えたセパラブルフラスコに投入した。
【０１２５】
このセパラブルフラスコに窒素気流を通じることによりフラスコ内雰囲気の窒素置換を行ない、８０℃まで昇温した。液温が８０℃となった時点で、予め調製した過硫酸アンモニウム０．１部、脱イオン水０．６３部の溶液を一括投入した。
【０１２６】
次いで、メチルメタクリレート１．９５８部、ｎ−ブチルアクリレート０．０１６部、アリルメタクリレート０．０２６部、ジ−２−エチルヘキシルスルホコハク酸アンモニウム０．０２部、脱イオン水１部の混合液を６分かけて滴下、１時間保持後、乳化重合を終了し、重合体粒子（Ａ７）含有ラテックスを得た。ラテックス中の重合体粒子（Ａ７）の平均粒子径は４５２ｎｍであった。
【０１２７】
（製造例８）重合体粒子（Ａ８）含有ラテックスの製造方法
製造例７と同様にして、ゴム粒子（ａ３）ラテックスを得た。
【０１２８】
得られたゴム粒子（ａ３）ラテックス３３３．１１部（ポリマー換算で９８．０部）を、温度計、窒素導入管、冷却管及び攪拌装置を備えたセパラブルフラスコに投入した。
【０１２９】
このセパラブルフラスコに窒素気流を通じることによりフラスコ内雰囲気の窒素置換を行ない、８０℃まで昇温した。液温が８０℃となった時点で、予め調製した過硫酸アンモニウム０．１部、脱イオン水０．６３部の溶液を一括投入した。
【０１３０】
次いで、スチレン１．４６部、アクリロニトリル０．４８６部、ジビニルベンゼン０．０５４部（有効分５７％）、ジ−２−エチルヘキシルスルホコハク酸アンモニウム０．０２部、脱イオン水１部の混合液を６分かけて滴下、１時間保持後、乳化重合を終了し、重合体粒子（Ａ８）含有ラテックスを得た。ラテックス中の重合体粒子（Ａ８）の平均粒子径は４３１ｎｍであった。
【０１３１】
（製造例９）重合体粒子（Ａ９）含有ラテックスの製造方法
製造例１と同様にして、第一段目のソープフリー乳化重合を行なった。
【０１３２】
次に、ｎ−ブチルアクリレート６３．４１部、アリルメタクリレート１．５９部、ジ−２−エチルヘキシルスルホコハク酸アンモニウム０．７部、脱イオン水３２．５部の混合液を２１０分かけて滴下、１時間保持し、第二段目の乳化重合を行ない、ゴム粒子（ａ４）ラテックスを得た。
【０１３３】
得られたゴム粒子（ａ４）ラテックスに、メチルメタクリレート２９．７５部、ｎ−ブチルアクリレート０．２５部、ジ−２−エチルヘキシルスルホコハク酸アンモニウム０．３部、脱イオン水１５部の混合液を９０分かけて滴下、１時間保持後、乳化重合を終了し、重合体粒子（Ａ９）ラテックスを得た。ラテックス中の重合体粒子（Ａ９）の平均粒子径は６８２ｎｍであった。
【０１３４】
（製造例１０）重合体粒子（Ａ１０）含有ラテックスの製造方法
製造例９と同様にして、ゴム粒子（ａ４）ラテックスを得た。
【０１３５】
得られたゴム粒子（ａ４）ラテックスに、メチルメタクリレート２９．３６部、ｎ−ブチルアクリレート０．２５部、アリルメタクリレート０．３９部、ジ−２−エチルヘキシルスルホコハク酸アンモニウム０．３部、脱イオン水１５部の混合液を９０分かけて滴下、１時間保持後、乳化重合を終了し、重合体粒子（Ａ１０）含有ラテックスを得た。ラテックス中の重合体粒子（Ａ１０）の平均粒子径は７１０ｎｍであった。
【０１３６】
（製造例１１）重合体粒子（Ａ１１）含有ラテックスの製造方法
製造例１と同様にして、第一段目のソープフリー乳化重合を行なった。
【０１３７】
次に、ｎ−ブチルアクリレート９１．７１部、アリルメタクリレート２．２９部、ジ−２−エチルヘキシルスルホコハク酸アンモニウム０．９９部、脱イオン水４７部の混合液を２９７分かけて滴下、１時間保持し、第二段目の乳化重合を行ない、ゴム粒子（ａ５）ラテックスを得た。
【０１３８】
得られたゴム粒子（ａ５）ラテックスに、メチルメタクリレート０．９７９部、ｎ−ブチルアクリレート０．００８部、アリルメタクリレート０．０１３部、ジ−２−エチルヘキシルスルホコハク酸アンモニウム０．０１部、脱イオン水０．５部の混合液を３分かけて滴下、１時間保持後、乳化重合を終了し、重合体粒子（Ａ１１）含有ラテックスを得た。ラテックス中の重合体粒子（Ａ１１）の平均粒子径は６３０ｎｍであった。
【０１３９】
【表１】
2010275354.tif 000002
尚、表１記載の略号は以下の内容を示す。
Ａｃ系：アクリル系
Ｓｉ系：シリコーン系
ＢＡ  ：ｎ−ブチルアクリレート
ＥＨＡ：２−エチルヘキシルアクリレート
ＭＭＡ：メチルメタクリレート
ＡＭＡ：アリルメタクリレート
Ｓｔ  ：スチレン
ＡＮ  ：アクリロニトリル
ＤＶＢ：ジビニルベンゼン
【０１４０】
（実施例１）分散体の製造
２５℃に保たれた５００ｍＬのガラス容器に、有機媒体（Ｂ）成分としてＭＥＫ（２５℃における水に対する溶解度：１１％）１００ｇを取り、製造例２で得られた重合体粒子（Ａ２）含有ラテックス１００ｇを加え、攪拌した。得られた重合体粒子（Ａ２）含有ラテックスと有機媒体（Ｂ）との混合物を攪拌しながら水４０ｇを加えた後、有機媒体（Ｃ）としてＭＩＢＫ（２５℃における水に対する溶解度：２％）１６０ｇを加えた。この際、混合有機媒体層からの水の分離が観察された。攪拌を止めて３０分静置した後に水層を排出して、重合体粒子（Ａ２）含有分散体を分取した。排出した水層は約１００ｇであった。分離した水層中には重合体粒子（Ａ２）は認められなかった。得られた重合体粒子（Ａ２）含有分散体は関東化学製モレキュラーシーブ３Ａにて脱水処理、濾過処理をした。この操作により得られた重合体粒子（Ａ２）含有分散体の含水率は０．０８％、固形分は、１２．３８％であった。
【０１４１】
次いで、得られた重合体粒子（Ａ２）含有分散体をエポキシ樹脂化合物（ジャパンエポキシレジン（株）製、エピコート８２８「商品名」）１００部に対して、重合体粒子（Ａ２）が１０部となるように混合した後、揮発成分を１００℃にて６時間、減圧下留去して、重合体粒子（Ａ２）含有エポキシ樹脂組成物を得た。得られた重合体粒子（Ａ２）含有エポキシ樹脂組成物の揮発成分は０．８５％であった。
【０１４２】
（実施例２）
製造例３で得られた重合体粒子（Ａ３）含有ラテックスを使用する以外は実施例１と同様の操作を行なった。得られた重合体粒子（Ａ３）含有分散体の含水率は０．０７％、固形分は、１１．９９％であった。得られた重合体粒子（Ａ３）含有エポキシ樹脂組成物の揮発成分は０．８９％であった。
【０１４３】
（実施例３）
得られた重合体粒子（Ａ３）含有分散体をエポキシ樹脂化合物（ジャパンエポキシレジン（株）製、エピコート８２８「商品名」）１００部に対して、重合体粒子（Ａ３）が２０部となるように混合した以外は実施例２と同様の操作を行なった。得られた重合体粒子（Ａ３）含有分散体の含水率は０．０９％、固形分は、１２．１８％であった。得られた重合体粒子（Ａ３）含有エポキシ樹脂組成物の揮発成分は０．７０％であった。
【０１４４】
（実施例４）
製造例４で得られた重合体粒子（Ａ４）含有ラテックスを使用する以外は実施例１と同様の操作を行なった。得られた重合体粒子（Ａ４）含有分散体の含水率は０．０７％、固形分は、１１．２９％であった。得られた重合体粒子（Ａ４）含有エポキシ樹脂組成物の揮発成分は１．０１％であった。
【０１４５】
（実施例５）
製造例５で得られた重合体粒子（Ａ５）含有ラテックスを使用する以外は実施例１と同様の操作を行なった。得られた重合体粒子（Ａ５）含有分散体の含水率は０．０６％、固形分は、１０．４８％であった。得られた重合体粒子（Ａ５）含有エポキシ樹脂組成物の揮発成分は１．０１％であった。
【０１４６】
（実施例６）
製造例６で得られた重合体粒子（Ａ６）含有ラテックスを使用する以外は実施例１と同様の操作を行なった。得られた重合体粒子（Ａ６）含有分散体の含水率は０．０８％、固形分は、１２．３７％であった。得られた重合体粒子（Ａ６）含有エポキシ樹脂組成物の揮発成分は０．８８％であった。
【０１４７】
（実施例７）
製造例７で得られた重合体粒子（Ａ７）含有ラテックスを使用する以外は実施例１と同様の操作を行なった。得られた重合体粒子（Ａ７）含有分散体の含水率は０．０６％、固形分は、１０．８９％であった。得られた重合体粒子（Ａ７）含有エポキシ樹脂組成物の揮発成分は０．９３％であった。
【０１４８】
（実施例８）
製造例８で得られた重合体粒子（Ａ８）含有ラテックスを使用する以外は実施例１と同様の操作を行なった。得られた重合体粒子（Ａ８）含有分散体の含水率は０．０６％、固形分は、１２．５１％であった。得られた重合体粒子（Ａ８）含有エポキシ樹脂組成物の揮発成分は０．８９％であった。
【０１４９】
（実施例９）
製造例１０で得られた重合体粒子（Ａ１０）含有ラテックスを使用する以外は実施例１と同様の操作を行なった。得られた重合体粒子（Ａ１０）含有分散体の含水率は０．０５％、固形分は、１１．５５％であった。得られた重合体粒子（Ａ１０）含有エポキシ樹脂組成物の揮発成分は０．９５％であった。
【０１５０】
（実施例１０）
製造例１１で得られた重合体粒子（Ａ１１）含有ラテックスを使用する以外は実施例１と同様の操作を行なった。得られた重合体粒子（Ａ１１）含有分散体の含水率は０．１１％、固形分は、１２．９８％であった。得られた重合体粒子（Ａ１１）含有エポキシ樹脂組成物の揮発成分は０．９７％であった。
【０１５１】
（比較例１）
重合体粒子（Ａ）を混合しなかったこと以外は実施例１と同様の操作を行なった。エポキシ樹脂の揮発成分は０．０１％であった。
【０１５２】
（比較例２）
製造例１で得られた重合体粒子（Ａ１）含有ラテックスを使用する以外は実施例１と同様の操作を行なった。得られた重合体粒子（Ａ１）含有分散体の含水率は０．０６％、固形分は、１０．８４％であった。得られた重合体粒子（Ａ１）含有エポキシ樹脂組成物の揮発成分は０．９２％であった。
【０１５３】
（比較例３）
製造例９で得られた重合体粒子（Ａ９）含有ラテックスを使用する以外は実施例１と同様の操作を行なった。得られた重合体粒子（Ａ９）含有分散体の含水率は０．０８％、固形分は、１２．４３％であった。得られた重合体粒子（Ａ９）含有エポキシ樹脂組成物の揮発成分は１．１２％であった。
【０１５４】
【表２】
2010275354.tif 000003
（実施例１１）
実施例１で得られた重合体粒子（Ａ２）含有エポキシ樹脂組成物１１０ｇを上記した硬化条件により硬化し、重合体粒子（Ａ２）含有エポキシ樹脂成形物を得た。成形物中の重合体粒子（Ａ２）の分散状態を観察した結果、重合体粒子（Ａ２）は凝集なく均一に分散されていた。重合体粒子（Ａ２）含有エポキシ樹脂成形物の弾性率及びＴｇを表３に示す。
【０１５５】
（実施例１２）
実施例２で得られた重合体粒子（Ａ３）含有エポキシ樹脂組成物を使用した以外は実施例１１と同様の操作を行なった。結果を表３に示す。
【０１５６】
（実施例１３）
実施例３で得られた重合体粒子（Ａ３）含有エポキシ樹脂組成物１２０ｇを上記した硬化条件により硬化し、重合体粒子（Ａ３）含有エポキシ樹脂成形物を得た。結果を表３に示す。
【０１５７】
（実施例１４〜２０）
表３に記載した重合体粒子（Ａ）含有エポキシ樹脂組成物を使用した以外は実施例１１と同様の操作を行なった。結果を表３に示す。
【０１５８】
（比較例４）
重合体粒子（Ａ）を混合せずにエポキシ樹脂成形物を得た。結果を表３に示す。
【０１５９】
（比較例５、６）
表３に記載した重合体粒子（Ａ）含有エポキシ樹脂組成物を使用した以外は実施例１１と同様の操作を行なった。結果を表３に示す。
【０１６０】
【表３】
2010275354.tif 000004
【０１６１】
表２から明らかなように、本発明の製造方法で得られた重合体粒子（Ａ）含有エポキシ樹脂組成物は、貯蔵安定性が良好であることが確認された。
架橋性単量体を含有しない単量体（ｂ）を用いて得られた重合体粒子（Ａ１）又は（Ａ９）を含有するエポキシ樹脂組成物（比較例２及び３）は、貯蔵安定性が劣る結果であった。
【０１６２】
表３から明らかなように、本発明の製造方法で得られた重合体粒子（Ａ）含有エポキシ樹脂組成物を硬化した成形物は、弾性率が低減され、Ｔｇの低下が抑制されることが確認された。また、成形物中での重合体粒子（Ａ）の分散状態は良好であった。
本発明の重合体粒子（Ａ）を含有しないエポキシ樹脂組成物を硬化した成形物（比較例４）は、弾性率が高い結果であった。
架橋性単量体を含有しない単量体（ｂ）を用いて得られた重合体粒子（Ａ１）を含有するエポキシ樹脂組成物を硬化した成形物（比較例５）は、Ｔｇが低下する結果であった。また、成形物中での重合体粒子（Ａ１）の分散状態は不良であった。
架橋性単量体を含有しない単量体（ｂ）を用いて得られた重合体粒子（Ａ９）を含有するエポキシ樹脂組成物を硬化した成形物（比較例６）は、弾性率が高く、Ｔｇが低下する結果であった、また、成形物中での重合体粒子（Ａ９）の分散状態は不良であった。